불활성 분위기 글러브 박스 에서 , 1 . 00 g 의 담체 A 가 20 ml 의 유리 플라스크 에 첨가 되 고 5 ml 의 톨루엔 중 에서 슬러리 화 된다 . 교반 슬러리 에 톨루엔 중 트리스 ( 펜 타 플 루오 로 페닐 ) 보론 의 0 . 04 M 용액 7 . 5 mL 가 적가 된다 . 다음 으로 , US - A - 2004 / 0220050 호 에 따라 제조 된 [ N -[ 2 , 6 - 비스 ( 1 - 메틸 에틸 ) 페닐 ] - α -[ 2 -( 1 - 메틸 에틸 ) 페닐 ] - 6 -( 1 , 2 - 나프탈렌 디 일 - κ - C 2 ) - 2 - 피리딘 메탄 아미 나토 ( 2 -)- κ N 1 , κ N 2 ] 하프늄 디 메틸 의 0 . 04 M 용액 2 . 5 mL 가 5 mL 의 추가 톨루엔 으로 희석 되 어 슬러리 에 첨가 되 어 , [ [ 2 , 6 - 비스 ( 1 - 메틸 에틸 ) 페닐 ] - α -[ 2 -( 1 - 메틸 에틸 ) 페닐 ] - 6 -( 1 , 2 - 나프탈렌 디 일 - κ - C 2 ) - 2 - 피리딘 메탄 아미 나토 ( 2 -)- κ N 1 , κ N 2 ] 메틸 하프늄 ] + [ 트리스 ( 펜 타 플 루오 로 페닐 ) 메틸 보 레이트 ] - 로 믿 어 지 는 활성 촉매 종 을 형성 한다 . 혼합물 은 기계식 진탕기 에서 2 시간 동안 교반 된다 . 생성 된 고체 는 유리 깔때기 상 에 수집 되 어 10 mL 의 톨루엔 으로 2 번 세척 되 며 , 감압 하 에서 16 시간 동안 건조 된다 .